(57)【要約】【課題】ＯＶＤと機密情報を完全に一体化させ、不正行為を防止する偽造防止媒体及びその検証方法の提供にある。【解決手段】基材１０上に、接着層２４、ＯＶＤ層２が順に施されている偽造防止媒体において、前記接着層２４とＯＶＤ層２との間に耐熱性樹脂でなる文字、記号、図形、又は絵柄の少なくとも１つ以上の情報パターンが耐熱層２３として施されている偽造防止媒体としたもので、この偽造防止媒体に熱圧を加えて耐熱層２３でなる情報パターンを視認可能にする偽造防止媒体の検証方法である。【選択図】図２
2005014482.tif 000002
【特許請求の範囲】
【請求項１】
基材上の全面又は一部に、少なくとも接着層、ＯＶＤ層が順に施されている偽造防止媒体において、前記接着層とＯＶＤ層との間に耐熱性樹脂でなる文字、記号、図形、又は絵柄の少なくとも１つ以上の情報パターン状の耐熱層が施されていることを特徴とする偽造防止媒体。
【請求項２】
上記請求項１に記載の偽造防止媒体を加熱した際に、該偽造防止媒体を構成するＯＶＤ層中に耐熱性樹脂でなる文字、記号、図形、又は絵柄の少なくとも１つ以上の情報パターンが現出するか否かで偽造防止媒体の真偽を検証することを特徴とする偽造防止媒体の検証方法。
【請求項３】
支持体上の全面又は一部に、少なくとも剥離性保護層、ＯＶＤ層、接着層が順に施されている偽造防止媒体用の転写シートにおいて、前記ＯＶＤ層と接着層との間に耐熱性樹脂でなる文字、記号、図形、又は絵柄の少なくとも１つ以上の情報パターン状の耐熱層が施されていることを特徴とする偽造防止媒体用の転写シート。
【発明の詳細な説明】
【０００１】
【発明の属する技術分野】
本発明は、少なくとも文字、絵柄等の情報が記録されており、その情報の一部もしくは全部が隠蔽されており、正当な権利者あるいは情報を確認すべき者のみが、情報を確認できる情報媒体において、偽造防止の効果を有するＯＶＤが施された偽造防止媒体に関するものである。
【０００２】
【従来の技術】
近年、偽造防止手段として光の干渉を用いて立体画像や特殊な装飾画像を表現し得る、ホログラムや回折格子、光学特性の異なる薄膜を重ねることにより、見る角度により色の変化（カラーシフト）を生じる多層薄膜のようなＯＶＤ（Ｏｐｔｉｃａｌ  Ｖａｒｉａｂｌｅ  Ｄｅｖｉｃｅ）が利用されるようになってきている。これらＯＶＤは高度な製造技術を要すること、独特な視覚効果を有し、一瞥で真偽が判定できることから有効な偽造防止手段としてクレジットカード、有価証券、証明書類等に使用されている。また最近では、スクラッチタイプのくじや抽選券、プリペイドカード等の抽選番号あるいは暗証番号等の秘密情報を隠蔽したカードにも偽造防止の手段として利用されるようになってきた。
従来、これら抽選券等は情報を隠蔽している隠蔽層を剥し、秘密情報を確認した後、類似の隠蔽層を形成するという不正が行われていた。
これらの不正行為を防止すべく、表面にＯＶＤを設ける手法がある（例えば、特許文献１参照。）。
この発明によると、偽造の難しいＯＶＤが表面にあるため再度、隠蔽層を設けるといった不正を防止することができる。
【０００３】
【特許文献１】
特開平８−２１６５７７号公報
【０００４】
【発明が解決しようとする課題】
しかしながら、このようにＯＶＤが表面となる構成においてもは次のような不正行為が懸念されている。
１）ＯＶＤ部分を剥離し、機密情報を確認した後、貼り付け直す手法。
２）強い光源で光を照射し、機密情報を確認する手法。
３）抽選券やくじにおいては、機密情報を書き換え、権利を得る手法。
【０００５】
本発明は、かかる従来技術に於ける上記懸念事項の問題点を解決するものであり、その課題とするところは、ＯＶＤと機密情報を完全に一体化させ、上記の不正行為を防止する偽造防止媒体およびその検証方法を提供することにある。
【０００６】
【課題を解決するための手段】
本発明に於いて上記課題を達成するために、まず請求項１の発明では、基材上の全面又は一部に、少なくとも接着層、ＯＶＤ層が順に施されている偽造防止媒体において、前記接着層とＯＶＤ層との間に耐熱性樹脂でなる文字、記号、図形、又は絵柄の少なくとも１つ以上の情報パターン状の耐熱層が施されていることを特徴とする偽造防止媒体としたものである。
【０００７】
また、請求項２の発明では、上記請求項１に記載の偽造防止媒体を加熱した際に、該偽造防止媒体を構成するＯＶＤ層中に耐熱性樹脂でなる文字、記号、図形、又は絵柄の少なくとも１つ以上の情報パターンが現出するか否かで偽造防止媒体の真偽を検証することを特徴とする偽造防止媒体の検証方法としたものである。
【０００８】
また、請求項３の発明では、支持体上の全面又は一部に、少なくとも剥離性保護層、ＯＶＤ層、接着層が順に施されている偽造防止媒体用の転写シートにおいて、前記ＯＶＤ層と接着層との間に耐熱性樹脂でなる文字、記号、図形、又は絵柄の少なくとも１つ以上の情報パターン状の耐熱層が施されていることを特徴とする偽造防止媒体用の転写シートとしたものである。
【０００９】
上記本発明でいう情報パターンは、絵柄だけ、文字だけ、数字だけ、絵柄と文字、文字と数字、数字と絵柄、あるいは絵柄と文字と数字のいずれでもよい。また、少なくとも１つ以上とは、このように絵柄、文字、あるいは数字のいずれかが用いてあればよく、さらにこれら以外の何か、例えば記号、マーク、等々が使用されていてもよい。
【００１０】
【発明の実施の形態】
以下本発明の実施の形態を図面を用いながら詳細に説明する。
【００１１】
図１は、本発明の偽造防止媒体の一事例の平面図であり、図２は、図１のＢ−Ｂ面の断面図で、図３は、本発明の偽造防止媒体を製造する際に用いる転写シートの一事例の側断面図である。一方、図４は、本発明の偽造防止媒体を検証した際の見え方を示す平面図である。
【００１２】
図１および図２に示したように、本発明による偽造防止媒体は、少なくとも、基材１０上に、例えば機密情報が情報パターン状に設けられた耐熱層２３を有するＯＶＤ部２０を有してなる。検証する前（加熱前）にはこの耐熱層２３はＯＶＤ層２に隠蔽されており、その情報パターンを目視で確認することは不可能であるが、この媒体に熱を加えた際には、図４に示すように、耐熱層２３の無い部分ではＯＶＤ部２０が破壊し白く濁るが、耐熱層２３部分はＯＶＤが破壊されずに変化しない。それゆえ、両者のコントラストによって、機密情報である情報パターン（「当」の文字）を確認することができる。
尚、検証装置としては熱板や熱ロールあるいはサーマルヘッドを具備した装置で加熱すればよく、一般家庭で確認する方法としては、アイロン等が利用可能である。
一方、図３に示した転写シートを用いれば、ホットスタンプ等の手段を用いて、様々な物品に対してかなりの自由度をもって、ほぼ任意の形状にＯＶＤ部２０を容易に形成可能となる。すなわち、被転写材（図２に示す基材１０）と接着層２４とを、熱および圧を与えることによって接着させた後、不要となる支持体４１を剥離することにより、偽造防止用のＯＶＤ部２０を形成することが可能となる。
【００１３】
以下に、図３を用いて各層に関して詳細に説明する。
まず支持体４１としては、厚みが安定しており、かつ耐熱性の高いポリエチレンテレフタレート樹脂フィルムを用いるのが一般的であるが、これに限るものではない。その他の材料としては、ポリエチレンナフタレート樹脂フィルム、ポリイミド樹脂フィルム等が耐熱性の高いフィルムとして知られており、同様の目的で使用することが可能である。また、他のフィルム、例えば、ポリエチレン、ポリプロピレン、耐熱塩化ビニル等の材料でも、加工際に問題を生じなければ適宜使用可能である。
【００１４】
また、剥離性保護層２１としては、支持体４１から剥がされ易い層であり、さらに、剥離した後はＯＶＤ層２の上を覆うように形成されていることとなり、機械的損傷や携帯時の擦り等の外部損傷、生活物質（酒、水等）に対する耐性を備え、外的要因による損傷を保護する役目も兼ねている。この剥離性保護層２１を構成する材料としては、従来既知の剥離性を有する保護材料が用いられ、熱可塑性樹脂、熱硬化性樹脂、紫外線あるいは電子線硬化性樹脂のいずれであっても良い。その例として、熱可塑性ポリアクリル酸エステル樹脂、塩化ゴム系樹脂、塩化ビニル−酢酸ビニル共重合樹脂、セルロース系樹脂、塩素化ポリプロピレン系樹脂、エポキシ系樹脂、ポリエステル系樹脂、ニトロセルロース系樹脂、スチレンアクリレート系樹脂、ポリエーテル系樹脂、ポリカーボネイト系樹脂等の熱可塑性樹脂やウレタン系硬化樹脂や、メラミン硬化樹脂、エポキシ硬化樹脂等の熱硬化樹脂や、エポキシ（メタ）アクリル、ウレタン（メタ）クリレート等の紫外線あるいは電子線硬化樹脂が挙げられる。
尚、剥離性や耐磨耗性を考慮し、石油系ワックス、植物系ワックス等の各種ワックス、ステアリン酸等の高級脂肪酸の金属塩、シリコンオイル等の離型剤や、テフロン（登録商標）パウダー、ポリエチレンパウダー、シリコーン系微粒子やアクリルニトリル系微粒子等の有機フィラーおよび、シリカ微粒子等の無機フィラーを添加することもできる。
また、剥離性保護層３１の剥離が困難である場合には、支持体４１側に別途従来既知の離形層を設けても良く、剥離が軽すぎる場合には同様に従来既知の易接着処理を行って剥離を調整しても良い。さらには、転写層への影響が無い限りは、帯電防止処理やマット加工、エンボス処理等の加工も何ら問題は無い。
【００１５】
次にＯＶＤ層２に関して以下に説明する。
ＯＶＤとは光の干渉を利用した画像であり、立体画像の表現や見る角度により色が変化するカラーシフトを生じる表示体である。例えば、ホログラムや回折格子のごときＯＶＤとしては、光の干渉縞を微細な凹凸パターンとして平面に記録するレリーフ型や体積方向に干渉縞を記録する体積型が挙げられる。また、ホログラムや回折格子と手法が異なり、光学特性の異なるセラミックスや金属材料の薄膜を積層し、見る角度により色の変化（カラーシフト）を生じる光学多層膜方式もその一例である。
【００１６】
上記光学多層干渉膜は、異なる光学特性を有する多層の光学薄膜からなり、材料の観点を加味すると、金属薄膜、セラミックス薄膜、又は、それらを併設してなる複合薄膜として、各層の光学特性と層の組合せの関係による適当な数の層が積層されている。例えば、屈折率の異なる薄膜を積層する場合、高屈折率の薄膜と低屈折率の薄膜を組み合わせても良く、また特定の組み合わせを交互に積層するようにしてもよい。それらの層による光学的条件を満たす適当な組み合わせにより、所望の光学的効果（ここでは構造色）を発現する光学多層干渉薄膜を得ることができる。
【００１７】
この光学多層干渉膜層は、セラミックスや金属などの材料が用いられ、高屈折率材料の層数がおおよそ２以上の薄膜と、屈折率がおよそ１．５程度の低屈折率材料の薄膜とを、それぞれ光学的に適当な膜厚で適宜積層したものである。
【００１８】
この薄膜に用いられる材料の例を以下に挙げる。但しここで化学式の後ろに続くカッコ内の数値は、それぞれの屈折率ｎを示す。
まず、セラミックスとしては、Ｓｂ２Ｏ３（３．０）、Ｆｅ２Ｏ３（２．７）、ＴｉＯ２（２．６）、ＣｄＳ（２．６）、ＣｅＯ２（２．３）、ＺｎＳ（２．３）、ＰｂＣｌ２  （２．３）、ＣｄＯ（２．２）、Ｓｂ２Ｏ３（２．０）、ＷＯ３（２．０）、ＳｉＯ（２．０）、Ｓｉ２Ｏ３（２．５）、Ｉｎ２Ｏ３（２．０）、ＰｂＯ（２．６）、Ｔａ２Ｏ３（２．４）、ＺｎＯ（２．１）、ＺｒＯ２（２．０）、ＭｇＯ（１．６）、Ｓｉ２Ｏ２（１．５）、ＭｇＦ２（１．４）、ＣｅＦ３（１．６）、ＣａＦ２（１．３１．４）、ＡｌＦ３（１．６）、Ａｌ２Ｏ３（１．６）、ＧａＯ（１．７）、等があり、また、金属系の材料としては、Ａｌ、Ｆｅ、Ｍｇ、Ｚｎ、Ａｕ、Ａｇ、Ｃｒ、Ｎｉ、Ｃｕ、Ｓｉ、等の金属単体もしくは合金が挙げられる。
【００１９】
また、低屈折率の材料としては、例えば有機ポリマーのうち、ポリエチレン（１．５１）、ポリプロピレン（１．４９）、ポリテトラフロロエチレン（１．３５）、ポリメチルメタアクリレート（１．４９）、ポリスチレン（１．６０）等がある。但し、ここでカッコ内の数値はそれぞれの屈折率ｎを示す。
【００２０】
これらの高屈折率材料もしくは２０％〜７０％透過の金属薄膜より少なくとも一種、低屈折率材料より少なくとも一種選択し、所定の厚さで交互に積層させる事により、特定の波長の可視光に対する吸収あるいは反射を示すようになる。
なお、金属から構成される薄膜は、構成材料の状態や形成条件などにより、屈折率などの光学特性が変わってくるため、本発明の実施例では一定の条件における値を用いている。
【００２１】
上記した各材料から屈折率、反射率、透過率等の光学特性や耐候性、層間密着性などに基づき適宜選択され、薄膜として積層され多層薄膜を形成する。形成方法は、例えば公知の手法を用いることができ、膜厚、成膜速度、積層数、あるいは、光学膜厚、などの制御が可能な、真空蒸着法、スパッタリング法、ＣＶＤ法、等を適宜使用することで形成できる。
尚、ここで云う光学膜厚はｎ・ｄで与えられる量であり、ｎは屈折率、またｄは膜厚である。
また、光学多層干渉膜ではないが、多重反射（散乱）が基本となる還元二酸化チタン被覆雲母や酸化鉄被覆雲母の粉末をバインダー中に分散したインキを用いても、見る角度により微妙な色変化を与える（フリップフロップ効果）ことができるため、例として挙げておく。
【００２２】
一方、ホログラムや回折格子のごときＯＶＤとしては、光の干渉縞を微細な凹凸パターンとして平面に記録するレリーフ型や体積方向に干渉縞を記録する体積型が挙げられが、量産性や製造コストを考慮した場合には、レリーフ型のホログラム（又は回折格子）が好ましい。本発明のＯＶＤ形成層２ａとしては、このレリーフ型が適用される。
【００２３】
上記レリーフ型のホログラム（又は回折格子）は、従来からの光学的な撮影方式や電子線の描画、更には誘起表面レリーフ形成法等により、微細な凹凸パターンからなるレリーフ型のマスター版を作製し、電気メッキ法によりパターンを複製したニッケル製のプレス版にて量産を行う。すなわち、このプレス版を加熱しＯＶＤ形成層２ａに押し当て、表面に凹凸パターンを複製する。
ここで、誘起表面レリーフ形成法について説明すると、アゾベンゼンを側鎖に持つポリマーのアモルファス薄膜に対して、数１０ｍＷ／ｃｍ２程度の比較的弱い光（青色緑色にわたる範囲の或る波長）を照射することによって、数μｍのスケールで分子の移動が起こり、その結果として薄膜表面にレリーフを形成するものである。
【００２４】
また、レリーフ型のＯＶＤの場合には、プレス版にて成形可能であるという性能が要求され、その主となる材質は熱可塑性樹脂、熱硬化性樹脂、紫外線あるいは電子線硬化性樹脂のいずれであっても良い。
例を挙げるならば、アクリル系樹脂、エポキシ系樹脂、セルロース系樹脂、ビニル系樹脂等の熱可塑性樹脂や、反応性水酸基を有するアクリルポリオールやポリエステルポリオール等にポリイソシアネートを架橋剤として添加、架橋したウレタン樹脂や、メラミン系樹脂、フェノール系樹脂等の熱硬化樹脂、エポキシ（メタ）アクリル、ウレタン（メタ）アクリレート等の紫外線あるいは電子線硬化樹脂を、単独もしくはこれらを複合して使用できる。また、上記以外のものであっても、ＯＶＤ画像を形成可能であれば適宜使用してよい。
【００２５】
一方、これらの画像技術としては立体的画像を再現するホログラムである３Ｄホログラムや、回折格子を微小なドットで表現し、高い輝感を与えることが可能な特殊な回折格子（本発明者等はグレーティングイメージと称する）等の撮影技術が挙げられる。
最近では、回折格子の微小なドットをそれぞれ適当な形状（例えば、星型等）で形成する手法や、回折格子の微小なドットで肉眼では見えない細かな文字（いわゆるマイクロ文字）を形成する手法、回折格子を使用していながらあたかも写真のように被写体の色彩を忠実に再現する手法、あるいは、回折格子を使用しており見る角度によって全く違う複数の画像を表現する手法（本発明者等はチェンジングと称する）等が開発されている。  本発明は、ＯＶＤ自体の画像表現の手法は必ずしも限定しない。そして、本発明では、前記の画像表現の手法はもちろんのこと、例えば公知の画像表現の手法でも利用可能である。
【００２６】
次に、上記ＯＶＤ効果層２ａとしては、ＯＶＤ形成層２ｂに設けられたＯＶＤ画像を効果的に認識させるための層であり、視覚に訴える反射膜である場合と透過膜のどちらか１種若しくは２種の複合により形成される。本発明においては、秘密情報を有する耐熱層２３を隠蔽する必要があり、反射タイプの方が好ましい。
その材料を例示すると、反射タイプとしては、Ａｌ、Ｓｎ、Ｃｒ、Ｎｉ、Ｃｕ、又は、Ａｕ、等の金属材料の単体か、若しくは、その化合物が挙げられる。
一方、透過タイプの材料としては、ＯＶＤ形成層２ａのレリーフ形成面を構成する材料よりも屈折率が高い高屈折率材料を使用する必要がある。その屈折率の差は、好ましくは、０．２以上であり、この差によってＯＶＤ形成層２ａとの界面で屈折及び反射が起こり、透光性を有しつつ良好な光反射によってＯＶＤ効果を得ることができる。つまり、視覚的に実効性の高いホログラム（又は回折格子）を得ることができる。
【００２７】
ここで使用される材料としては、前述した多層薄膜層のセラミック材料が使用可能である。また、粒子径が５００ｎｍ以下であり、屈折率２．０以上の高屈折微粉末材料をバインダー樹脂中に分散した高輝性光透過インキを使用しても良い。
これらの材料は、単独であるいは積層して使用でき、例えば、公知の真空蒸着法、スパッタリング法、等の薄膜形成技術にて、５〜１０００ｎｍ程度の膜厚で設けられる。
さらには、必要があればこれらＯＶＤ効果層２ｂをパターン状に設けることも可能である。
【００２８】
なお、偽造防止策の手法として、ＯＶＤ形成層２ａには、上述したＯＶＤを、お互いの機能を阻害しない限り、複数組み合わせて使用することが可能である。また、剥離性保護層２１及びＯＶＤ形成層２ａの層間に別途ＯＶＤ機能を付与しても良い（図示せず）。
【００２９】
次に、例えば機密情報とする情報パターンを形成する耐熱層２３について説明する。
この耐熱層２２は、本発明において最も重要な層であり、前記ＯＶＤ形成層２ａ及びＯＶＤ効果層２ｂを熱から守る機能を有する。
すなわち、検証のために熱を与えたときに耐熱層２３が存在する部分はレリーフ形状を維持し、無い部分ではレリーフが破壊されるように設計されているものである。
その材料として、耐熱層２３が設けられていない部分の接着層２４よりも耐熱性の高いもの（本発明でいう耐熱性樹脂）が使用され、熱可塑性樹脂、熱硬化性樹脂、紫外線あるいは電子線硬化性樹脂のいずれであってもよく、公知の材料が使用可能である。好ましくは耐熱性の高い熱硬化性樹脂や電子硬化性樹脂あるいは熱可塑性樹脂の中でも耐熱性の高い、ポリカーボネート樹脂、ポリアリレート樹脂、ポリスルホン樹脂、ポリエーテルスルホン樹脂、ポリエーテルイミド樹脂、環状ポリオレフィン共重合体、変性ノルボルネン系樹脂、ポリアミドイミド樹脂、ポリイミド樹脂、ニトロセルロース樹脂等の使用が望まれるが、これ以外でも接着層２３よりも耐熱性の高い材料であり、検証時に熱を加えた際に溶融しないものであれば適宜選択され使用可能である。
また、例えば強い光を当てることにより、例えば機密情報が形成されてある情報パターンを確認する不正を防止するために、耐熱層２３は接着層２４と同色またはほぼ同色であるか、接着層２４よりも透明性の高い色で設けることが好ましい。
【００３０】
次に上記接着層２３は、基材１０と耐熱層２３あるいはＯＶＤ効果層２ｂを接着する層である。図３に示す転写シートの場合には、基材１０（例えば、紙・プラスチック）に接した状態で熱および圧力を与えられることにより、基材１０に接着する機能を有することが必要であり、これらは公知の感熱樹脂（感熱性接着材料）が使用される。その例として、ポリアクリル系樹脂、ポリエステル系樹脂、塩化ゴム系樹脂、塩化ビニル−酢酸ビニル共重合樹脂、、塩素化ポリプロピレン系樹脂、エポキシ系樹脂、ポリアミド系樹脂、ポリエーテル系樹脂、等が挙げられるが、これら以外でも公知の感熱性接着樹脂であれば適宜選択され使用可能である。
また、ブロッキング防止や転写シートの箔切れ性等の加工適性を考慮し、テフロン（登録商標）パウダー、ポリエチレンパウダー、シリコーン系微粒子やアクリルニトリル系微粒子等の有機フィラーおよび、シリカ微粒子等の無機フィラー等を添加することも可能である。
尚、この接着層２４は耐熱層２３でなる例えば機密情報である情報パターンを隠蔽するために、耐熱層２３と同色であるか耐熱層２３以上に光を吸収あるいは散乱するような着色が施されていることが好ましい。
【００３１】
以上、一実施例を説明してきたが、意匠性を向上すべく各層を着色することや表面もしくは層間に印刷を施す等、使用の目的により適宜利用可能である。
また、各層の接着性を鑑み、各層間に接着アンカー層を設けることや、コロナ放電処理・プラズマ処理・フレーム処理等の各種易接着処理を施すことも可能である。
【００３２】
【実施例】
次に実施例により、本発明を具体的に説明する。
〈実施例１〉
図３に示すように、厚み２５μｍの透明ポリエチレンテレフタレート（ＰＥＴ）フィルムから成る支持体４１に剥離性保護層２１として下記組成物からなるインキを塗布し、乾燥後の膜厚が２μｍとなる様に設けた。次に、ＯＶＤ形成層２ａとして、下記組成物からなるインキを塗布し、１５０℃、１０ｓｅｃ間の乾燥後の膜厚が１μｍとなる様に設けた。次いで、ロールエンボス法によりＯＶＤレリーフパターンを形成（図示せず）した後、光反射性のＯＶＤ効果層２ｂとして、アルミニウムを真空蒸着法にて５０ｎｍの膜厚となる様に形成した。次に、耐熱層２３として以下の組成物からなるインキをパターン状（「当」の文字）に印刷し、乾燥後の膜厚が１μｍとなる様に形成した。次に、接着層６を塗布・乾燥後の膜厚が３μｍとなる様に形成し、所望のＯＶＤ構造転写シートを得た。
〔剥離性保護層インキ組成物〕
アクリル樹脂（Ｔｇ．１０５℃）                        １９．２重量部
ポリエチレンパウダー                                                ０．８重量部
メチルエチルケトン                                                ４５．０重量部
トルエン                                                                    ３５．０重量部
〔ＯＶＤ形成層インキ組成物〕
ウレタン樹脂                                                            ２０．０重量部
メチルエチルケトン                                                ５０．０重量部
酢酸エチル                                                                ３０．０重量部
〔耐熱層インキ組成物〕
変性ノルボルネン樹脂（Ｔｇ１７１℃）          ２０．０重量部
シリカ                                                １．０重量部
メチルエチルケトン                                                ４０．０重量部
トルエン                                                                    ３９．０重量部
〔接着層インキ組成物〕
塩ビ−酢ビ共重合樹脂（Ｔｇ６５℃）        １５．０重量部
アクリル樹脂（Ｔｇ．２０℃）                            １０．０重量部
酸化チタン                                １０．０重量部
メチルエチルケトン                                                ３５．０重量部
トルエン                                                                    ３０．０重量部
【００３３】
上記で製造された転写シートを被転写材に転写して偽造防止媒体を得た。その被転写材として厚み約２５０μｍのＰＥＴカードを用い、転写は版面温度１２０℃、２０００ｋｇ／ｃｍ２の圧力のホットスタンプで行った。
この偽造防止媒体に、１３０〜１６０℃に熱したアイロンを押し付け、検証を試みたところ、耐熱層２３の無い部分はＯＶＤ層２が破壊し白く濁り、耐熱層２３の部分に変化が生じないために、両者のコントラストから図４に示すように「当」の文字が視認された。
また、検証前の上記で得られた偽造防止媒体に１０００Ｗのハロゲンランプの光を照射し、前記機密の情報パターンの確認を行おうとしたが、視認不可能なものであった。
次に、ＯＶＤ部２０を無理やり剥がし、前記機密の情報パターンを確認しようとしたが、機密情報の文字と接着層が同一の色のために確認できなかった。
さらに、剥した面から有機溶剤を用いて接着層および耐熱層を溶かして、新たな情報を書き換える手法を試みたが、接着層および耐熱層を除去しようとするとＯＶＤ層自体が破壊してしまった。
【００３４】
このように、上記で得られた偽造防止媒体は、ＯＶＤ部分をはがし、機密情報を確認した後、貼り付け直す手法や、強い光源で光を照射し、機密情報を確認する手法、あるいは機密情報を勝手に書き換え、他人を騙して、例えば不法に権利を得る手法といった不正行為を防止することができた。
【００３５】
【発明の効果】
以上、本発明によれば、ＯＶＤと機密情報を完全に一体化させ、機密情報を不正に確認することや、機密情報を書き換え、他人等を騙す等の不正行為を防止することができる。さらには、検証時にＯＶＤが破壊されるために再利用も不可能とした偽造防止媒体およびその検証方法を提供することができる効果がある。
【００３６】
従って本発明は、少なくとも文字、絵柄等の情報が記録されており、その情報の一部もしくは全部が隠蔽されており、正当な権利者あるいは情報を確認すべき者のみが、情報を確認できる情報媒体で、偽造防止の効果を有するＯＶＤが施された偽造防止媒体として、優れた実用上の効果を発揮する。
【図面の簡単な説明】
【図１】本発明の偽造防止媒体の一実施の形態を示す平面図である。
【図２】本発明の偽造防止媒体の一実施の形態を示すもので、図１のＢ−Ｂ面の断面図である。
【図３】本発明の偽造防止媒体用の転写シートの一実施の形態を側断面で表した説明図である。
【図４】本発明の偽造防止媒体の検証方法による検証した際の見え方の一事例を示す平面図である。
【符号の説明】
２‥‥ＯＶＤ層
２ａ‥‥ＯＶＤ形成層
２ｂ‥‥ＯＶＤ効果層
１０‥‥基材
２０‥‥ＯＶＤ部
２１‥‥剥離性保護層
２３‥‥耐熱層
２４‥‥接着層
４１‥‥支持体
【図１】
2005014482.tif 000003
【図２】
2005014482.tif 000004
【図３】
2005014482.tif 000005
【図４】
2005014482.tif 000006